(57)【特許請求の範囲】
【請求項１】
融点が１８０℃以下の低融点繊維からなるかあるいは上記低融点繊維を含む繊維シートに対して、スルホメチル化および／またはスルフィメチル化されているフェノール系樹脂を上記繊維シートに対して５〜２００質量％になるように塗布または含浸させ、次いで水溶性難燃剤を水不溶性合成樹脂被膜によって被覆した難燃剤カプセルの水分散液をスプレー塗布して該難燃剤カプセルを上記繊維シートに対して５〜８０質量％になるように付着せしめて難燃性繊維シートとし、上記難燃性繊維シートを、上記低融点繊維を軟化させることができる温度でホットプレス成形することによって所定形状に成形することを特徴とする通気抵抗が０．１〜１００ｋＰａ・ｓ／ｍの範囲にある難燃性繊維シート成形物の製造方法。
【請求項２】
前記繊維シートを構成する繊維は中空繊維であるかまたは中空繊維が混合されている請求項１に記載の難燃性繊維シート成形物の製造方法。
【請求項３】
請求項１または請求項２に記載の難燃性繊維シートの片面または両面に多孔質材料シートを積層して積層物とし、上記積層物を上記低融点繊維を軟化させることができる温度でホットプレス成形することによって所定形状に成形することを特徴とする通気抵抗が０．１〜１００ｋＰａ・ｓ／ｍの範囲にある成形積層物の製造方法。
【請求項４】
前記難燃性繊維シートの片面または両面に、厚さ１０〜２００μｍの熱可塑性プラスチックフィルムを介して前記多孔質材料シートを積層して積層物とし、上記積層物を上記低融点繊維を軟化させることができる温度でホットプレス成形することによって所定形状に成形することを特徴とする請求項３に記載の成形積層物の製造方法。
【請求項５】
請求項１または請求項２に記載の難燃性繊維シートの片面または両面にホットメルト接着剤粉末を１〜１００ｇ／ｍ２の割合で散布し、該ホットメルト接着剤粉末散布層を介して多孔質材料シートを積層して積層物とし、上記積層物を上記低融点繊維を軟化させることができる温度でホットプレス成形することによって所定形状に成形することを特徴とする請求項３に記載の成形積層物の製造方法。
【請求項６】
請求項１または請求項３に記載の成形物からなることを特徴とする自動車用難燃性吸音材料。
【発明の詳細な説明】
【技術分野】
【０００１】
本発明は、自動車や建築物の難燃性吸音材料等に使用される難燃性繊維シート成形物の製造方法、成形積層物、および自動車用難燃性吸音材料に関するものである。
【背景技術】
【０００２】
従来、この種の繊維シートとしては、繊維のウェブシートをニードルパンチングによって絡合したニードル不織布あるいはニードルフェルト、繊維のウェブを合成樹脂によって結着した樹脂不織布あるいは樹脂フェルト、繊維の編織物等が提供されている（例えば特許文献１，２参照）。
【０００３】
【特許文献１】特開平１１−６１６１６号公報
【特許文献２】特開平８−３９５９６号公報
【発明の開示】
【発明が解決しようとする課題】
【０００４】
この種の繊維シートには吸音性や断熱性と共に難燃性が要求される。従来該繊維シートに難燃性を付与するには、該繊維にテトラクロロフタル酸、テトラブロモフタル酸、テトラブロモビスフェノールＡ、三酸化アンチモン、塩化パラフィン、燐酸アンモニウム、ポリ燐酸アンモニウム、燐酸２グアニジン等の難燃剤を含有させるか、あるいは繊維シートに上記難燃剤を含浸させていた（例えば特許文献３〜５参照）。
【特許文献３】特開平７−１２６９１３号公報
【特許文献４】特開平８−２７６１８号公報
【特許文献５】特開平８−２６０２４５号公報  しかし上記難燃剤含有繊維は非常に高価であり、また難燃剤を含有させることによって繊維の強度、耐候性等が劣化するし、繊維シートに該難燃剤を含有させた場合には、該繊維シートの通気性が該難燃剤によって阻害されて吸音性に悪影響が及ぼされたり、樹脂溶液を含浸させる際には該難燃剤が離脱したりするおそれがある。
【課題を解決するための手段】
【０００５】
本発明は上記従来の課題を解決するための手段として、融点が１８０℃以下の低融点繊維からなるかあるいは上記低融点繊維を含む繊維シートに対して、スルホメチル化および／またはスルフィメチル化されているフェノール系樹脂を上記繊維シートに対して５〜２００質量％になるように塗布または含浸させ、次いで水溶性難燃剤を水不溶性合成樹脂被膜によって被覆した難燃剤カプセルの水分散液をスプレー塗布して該難燃剤カプセルを上記繊維シートに対して５〜８０質量％になるように付着せしめて難燃性繊維シートとし、上記難燃性繊維シートを、上記低融点繊維を軟化させることができる温度でホットプレス成形することによって所定形状に成形することを特徴とする通気抵抗が０．１〜１００ｋＰａ・ｓ／ｍの範囲にある難燃性繊維シート成形物の製造方法を提供するものである。
前記繊維シートを構成する繊維は中空繊維であるかまたは中空繊維が混合されていることが望ましい。
更に、本発明は、上記難燃性繊維シートの片面または両面に他の多孔質材料シートを積層して積層物とし、上記積層物を上記低融点繊維を軟化させることができる温度でホットプレス成形することによって所定形状に成形する通気抵抗が０．１〜１００ｋＰａ・ｓ／ｍの範囲にある成形積層物の製造方法を提供するものである。
また更に、本発明は、該難燃性繊維シートの片面または両面に厚さ１０〜２００μｍの熱可塑性プラスチックフィルムを介して前記多孔質材料シートを積層して積層物とし、上記積層物を上記低融点繊維を軟化させることができる温度でホットプレス成形することによって所定形状に成形する成形積層物の製造方法、また更に、本発明は、難燃性繊維シートの片面または両面にホットメルト接着剤粉末を１〜１００ｇ／ｍ２の割合で散布し、該ホットメルト接着剤粉末散布層を介して多孔質材料シートを積層して積層物とし、上記積層物を上記低融点繊維を軟化させることができる温度でホットプレス成形することによって所定形状に成形する成形積層物の製造方法を提供する。
また更に本発明は、上記成形物からなる自動車用難燃性吸音材料を提供するものである。
【発明の効果】
【０００６】
〔作用〕
本発明の難燃性繊維シートは高温に曝されると付着している難燃剤カプセルが発泡して被膜が破れて難燃剤が露出し、該難燃性繊維シートに自己消火性を付与する。該難燃剤カプセルは粒子状で難燃性繊維シートに付着しているから該難燃性繊維シートの通気性を阻害しない。
難燃性繊維シートの場合、該繊維は中空繊維であるかまたは中空繊維が混合されていると、繊維シートの剛性が向上する。更に該繊維には融点１８０℃以下の低融点繊維が混合されているか、または繊維が合成樹脂バインダーによって結着されていると、該繊維シートの剛性が向上し、そして該繊維シートは成形性を獲得する。
通常合成樹脂バインダーとしてのスルホメチル化またはスルフィメチル化されているフェノール系樹脂は引火性のない低毒性の取扱い容易な水溶液として提供され、該水溶液は該難燃性繊維シートに含浸されるが、該難燃剤カプセルの合成樹脂被膜が水不溶性であると、該水溶液に該被膜が溶解せず、カプセルが破損しない。水溶液には水溶性樹脂が溶解されていると、該難燃性繊維シートに対する難燃剤カプセルの付着力が向上し、また該水溶性樹脂は離型剤にもなり、難燃性繊維シートをプレス成形した場合、成形物の型離れ性を向上させる。
【０００７】
〔効果〕
本発明の難燃性繊維シートは高い難燃性を有し、同時に良好な吸音性を示す。
本発明を以下に詳細に説明する。
【発明を実施するための最良の形態】
【０００８】
〔繊維〕
本発明の繊維シートにおいて使用される繊維としては、例えば、ポリエステル繊維、ポリアミド繊維、アクリル繊維、ウレタン繊維、ポリ塩化ビニル繊維、ポリ塩化ビニリデン繊維、アセテート繊維、ポリエチレン繊維、ポリプロピレン繊維等のポリオレフィン繊維、アラミド繊維等の合成繊維、羊毛、モヘア、カシミア、ラクダ毛、アルパカ、ビキュナ、アンゴラ、蚕糸、キワタ、ガマ繊維、パルプ、木綿、ヤシ繊維、麻繊維、竹繊維、ケナフ繊維等の天然繊維、デンプン系繊維、ポリ乳酸系繊維、キチンキトサン系繊維等の生分解性繊維、レーヨン（人絹、スフ）、ポリノジック、キュプラ、アセテート、トリアセテート等のセルロース系人造繊維、ガラス繊維、炭素繊維、セラミック繊維、石綿繊維等の無機繊維、これらの繊維を使用した繊維製品のスクラップを解繊して得られた再生繊維等である。これらの繊維は、単独あるいは２種以上組合わせて使用される。上記合成繊維、無機繊維の繊度は通常０．０１〜３０ｄｔｅｘ、上記天然植物繊維の繊度は通常０．０１〜１．０ｍｍである。
更に望ましい繊維としては、中空繊維がある。
【０００９】
該中空繊維は、ポリエチレンテレフタレート、ポリブチレンテレフタレート、ポリヘキサメチレンテレフタレート、ポリ−１，４−ジメチルシクロヘキサンテレフタレート等のポリエステル、ナイロン６、ナイロン６６、ナイロン４６、ナイロン１０等のポリアミド、ポリエチレン、ポリプロピレン等のポリオレフィン、アクリル、ウレタン、ポリ塩化ビニル、ポリ塩化ビニリデン、アセテート等の熱可塑性樹脂からなる。これらの中空繊維は単独あるいは２種以上組合わせて使用される。
該中空繊維は、溶融紡糸法や、２種のポリマーを複合紡糸して得られた繊維の一方の成分を優先的に溶出除去する等の公知の方法によって製造される。
該中空繊維は、１個または２個以上の断面円形、楕円形等の形状の中空管部を有しており、中空率が５％〜７０％、望ましくは１０％〜５０％である。なお該中空率は繊維断面積に対する中空管部断面積の割合である。
また該中空繊維の繊度は、１ｄｔｅｘ〜５０ｄｔｅｘの範囲であり、望ましくは２ｄｔｅｘ〜２０ｄｔｅｘの範囲である。
上記中空繊維を他の繊維と混合して使用する場合には、上記中空繊維は１０質量％以上混合されることが望ましい。
上記中空繊維を使用すると、チューブ効果によって繊維シートの剛性が向上する。
【００１０】
更に本発明にあっては、融点が１８０℃以下である低融点繊維を使用してもよい。該低融点繊維としては、例えば、ポリエチレン、ポリプロピレン、エチレン−酢酸ビニル共重合体、エチレン−エチルアクリレート共重合体等のポリオレフィン系繊維、ポリ塩化ビニル繊維、ポリウレタン繊維、ポリエステル繊維、ポリエステル共重合体繊維、ポリアミド繊維、ポリアミド共重合体繊維、あるいは融点１８０℃以上の通常繊維を芯として上記低融点繊維を鞘とした芯−鞘型複合繊維等がある。これらの低融点繊維は、単独あるいは２種以上組合わせて使用される。
該低融点繊維の繊度は、０．１ｄｔｅｘ〜６０ｄｔｅｘの範囲である。
上記低融点繊維は通常上記繊維に１〜５０質量％混合される。
【００１１】
〔繊維シート〕
本発明の繊維シートは、通常不織布あるいは編織物として提供される。不織布としてはニードルパンチ不織布、後記する合成樹脂バインダーを使用した樹脂不織布、上記低融点繊維単独あるいは上記低融点繊維を通常繊維に混合した混合繊維のウェブあるいはニードルパンチ不織布を加熱処理して繊維相互を融着させた融着不織布等がある。
【００１２】
〔難燃剤カプセル〕
本発明の難燃剤カプセルは、難燃剤粉末を合成樹脂被膜で被覆したものである。上記難燃剤としては、例えば燐酸アンモニウム、ポリ燐酸アンモニウム、スルファミン酸アンモニウム、硫酸アンモニウム、ケイ酸アンモニウム、臭化アンモニウム、塩化アンモニウム等のアンモニウム塩、燐酸エステル類、スルファミン酸グアニジン、メチロールスルファミン酸グアニジン、硫酸グアニジン、燐酸１グアニジン、燐酸２グアニジン、メチロール燐酸グアニジン、燐酸エステルグアニジン塩、燐酸エステルジメチロールグアニジン、臭化水素酸グアニジン、テトラブロムフタル酸グアニジン、塩酸グアニジン、メチロール塩酸グアニジン、テトラホウ酸グアニジン等のグアニジン塩類、ホウ砂、水ガラス、錫酸ソーダ、タングステン酸ソーダ等の金属塩類が例示される。
上記難燃剤としては、燃焼時に有害なハロゲン含有ガスが発生しない化合物、例えば燐酸アンモニウム、ポリ燐酸アンモニウム、スルファミン酸アンモニウム、硫酸アンモニウム、ケイ酸アンモニウム等のハロゲンを含まない化合物を選択することが望ましい。
【００１３】
上記合成樹脂被膜に使用される合成樹脂としては、例えばポリスチレン樹脂、ポリメタクリル樹脂、スチレン−アクリル樹脂、ポリオレフィン樹脂、ポリ酢酸ビニル樹脂、ポリアミド樹脂、ポリエステル樹脂等の熱可塑性樹脂、メラミン樹脂、尿素樹脂、フェノール樹脂等の熱硬化性樹脂が例示され、水不溶性の合成樹脂を選択することが望ましい。
【００１４】
上記難燃剤を上記合成樹脂によって被覆するには、例えば界面重合法、インサイチュー重合法、コアセルベーション法、液中乾燥法、融解分散冷却法、気中懸濁被覆法、噴霧乾燥法、高速気流中衝撃法等が適用される。
上記難燃剤カプセルの粒子径は通常０．５〜６０μｍ、望ましくは５〜４０μｍに設定される。
【００１５】
上記難燃剤カプセルとしては、ポリ燐酸アンモニウム系難燃剤カプセルとしてＴＥＲＲＡＪＵ  Ｃ−６０，Ｃ−７０，Ｃ−８０（いずれも商品名：ＢＵＤＥＮＨＥＩＭ  ＩＢＥＲＩＣＡ社製）、燐・窒素化合物系難燃剤カプセルとしてノネンＢ９８４−５（商品名：丸菱油化工業株式会社製）、ポリ燐酸アンモニウム系難燃剤カプセルとしてエクソリットＡＰ４６２（クラリアントジャパン社製）等が市販されている。
【００１６】
〔熱膨張性粒体〕
本発明の使用においては、該難燃性繊維シートに熱膨張性粒体を添加してもよい。該熱膨張性粒体としては、例えば低軟化点を有する熱可塑性樹脂と低沸点溶剤とからなる。低軟化点を有する熱可塑性樹脂としては、例えばメチルアクリレート、エチルアクリレート、ｎ−プロピルアクリレート、ｉｓｏ−プロピルアクリレート、ｎ−ブチルアクリレート、ｉｓｏ−ブチルアクリレート、ｔ−ブチルアクリレート、２−エチルヘキシルアクリレート、シクロヘキシルアクリレート、テトラヒドロフルフリルアクリレート、メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、２−エチルヘキシルメタクリレート、シクロヘキシルメタクリレート、テトラヒドロフルフリルメタクリレート、ステアリルメタクリレート、ラウリルメタクリレート等の脂肪族または環式アクリレートおよび／またはメタクリレート、メチルビニルエーテル、エチルビニルエーテル、ｎ−プロピルビニルエーテル、ｎ−ブチルビニルエーテル、ｉｓｏ−ブチルビニルエーテル等のビニルエーテル類、スチレン、α−メチルスチレン等のスチレン類、アクリロニトリル、メタクリロニトリル等のニトリル系単量体、酢酸ビニル、プロピオン酸ビニル等の脂肪酸ビニル、塩化ビニル、塩化ビニリデン、弗化ビニル、弗化ビニリデン等のハロゲン含有単量体、エチレン、プロピレン、等のオレフィン類、イソプレン、クロロプレン、ブタジエン等のジエン類、アクリル酸、メタクリル酸、イタコン酸、マレイン酸、クロトン酸、アトロパ酸、シトラコン酸等のα，β−不飽和カルボン酸、２-ヒドロキシエチルメタクリレート、２−ヒドロキシエチルアクリレート、２−ヒドロキシプロピルメタクリレート、２−ヒドロキシプロピルアクリレート、アリルアルコール等の水酸基含有単量体、アクリルアミド、メタクリルアミド、ジアセトンアクリルアミド等のアミド類、ジメチルアミノエチルメタクリレート、ジメチルアミノエチルアクリレート、ジメチルアミノプロピルメタクリレート、ジメチルアミノプロピルアクリレート等のアミノ基含有単量体、グリシジルアクリレート、グリシジルメタクリレート、グリシジルアリルエーテル等のエポキシ基含有単量体、その他ビニルピロリドン、ビニルピリジン、ビニルカルバゾール等の水溶性単量体、また上記γ−メタクリロキシプロピルトリメトキシシラン、ビニルトリアセトキシシラン、ｐ−トリメトキシシリルスチレン、ｐ−トリエトキシシリルスチレン、ｐ−トリメトキシシリル−α−メチルスチレン、ｐ−トリエトキシシリル−α−メチルスチレン、γ−アクリロキシプロピルトリメトキシッシラン、ビニルトリメトキシシラン、Ｎ−β（Ｎ−ビニルベンジルアミノエチル−γ−アミノプロピル）トリメトキシシラン・塩酸塩等のような加水分解性シリル基含有ビニル単量体等の一種または二種以上の重合体または上記重合体をジビニルベンゼン、ジエチレングリコールジアクリレート等の多価アクリレートまたはメタクリレート、ジアリルフタレート、アリルグリシジルエーテル等の架橋剤で架橋させた重合体、低軟化点ポリアミド、低軟化点ポリエステル等の望ましくは１８０℃以下��軟化点を有する熱可塑性樹脂であり、低沸点溶剤としては、例えばｎ−ヘキサン、シクロヘキサン、ｎ−ペンタン、イソペンタン、ｎ−ブタン、イソブタン、ｎ−ヘプタン、ｎ−オクタン、イソオクタン、ガソリン、エチルエーテル、アセトン、ベンゼン等の沸点１５０℃以下の有機溶剤がある。そして熱膨張性粒体は上記熱可塑性樹脂粒体に上記低沸点溶剤を含浸させた発泡性ビーズ、上記低軟化点熱可塑性樹脂のシェル中に上記低沸点溶剤を充填したマイクロカプセル等からなる。該粒体の径は通常０．５〜１０００μｍである。
更に本発明に使用する熱膨張性粒体としては、ひる石、パーライト、シラスバルーンのような熱膨張性無機粒体がある。
【００１７】
〔合成樹脂バインダー〕
本発明の繊維シートには、合成樹脂バインダーが塗布あるいは含浸される。
上記樹脂不織布には合成樹脂バインダーが使用されるが、上記ニードルパンチ不織布、融着不織布、編織物等の他の繊維シートにも合成樹脂バインダーを塗布または含浸してもよい。
【００１８】
本発明で使用される合成樹脂バインダーとしては、フェノール系樹脂である。以下、本発明で使用するフェノール系樹脂について説明する。
〔フェノール系樹脂〕
フェノール系樹脂は、フェノール系化合物とアルデヒドおよび／またはアルデヒド供与体とを縮合させることによって得られる。該フェノール系樹脂は、水溶性を付与するためにスルホメチル化および／またはスルフィメチル化される。
本発明のフェノール系樹脂は、初期縮合物の水溶液（初期縮合物液）としてシート基材に含浸される。該初期縮合物液は、所望により、メタノール、エタノール、イソプロパノール、ｎ−プロパノール、イソプロパノール、ｎ−ブタノール、イソブタノール、ｓｅｃ−ブタノール、ｔ−ブタノール、ｎ−アミルアルコール、イソアミルアルコール、ｎ−ヘキサノール、メチルアミルアルコール、２−エチルブタノール、ｎ−ヘプタノール、ｎ−オクタノール、トリメチルノニルアルコール、シクロヘキサノール、ベンジルアルコール、フルフリルアルコール、テトラヒドロフルフリルアルコール、アビエチルアルコール、ジアセトンアルコール等のアルコール類、アセトン、メチルアセトン、メチルエチルケトン、メチル−ｎ−プロピルケトン、メチル−ｎ−ブチルケトン、メチルイソブチルケトン、ジエチルケトン、ジ−ｎ−プロピルケトン、ジイソブチルケトン、アセトニルアセトン、メチルオキシド、シクロヘキサノン、メチルシクロヘキサノン、アセトフェノン、ショウノウ等のケトン類、エチレングリコール、ジエチレングリコール、トリエチレングリコール、プロピレングリコール、トリメチレングリコール、ポリエチレングリコール等のグリコール類、エチレングリコールモノメチルエーテル、エチレングリコールモノエチルエーテル、エチレングリコールイソプロピルエーテル、ジエチレングリコールモノメチルエーテル、トリエチレングリコールモノメチルエーテル等のグリコールエーテル類、エチレングリコールジアセテート、ジエチレングリコールモノエチルエーテルアセテート等の上記グリコール類のエステル類やその誘導体、１，４−ジオキサン等のエーテル類、ジエチルセロルブ、ジエチルカルビトール、エチルラクテート、イソプロピルラクテート、ジグリコールジアセテート、ジメチルホルムアミド等の水溶性有機溶剤が使用されてもよい。
【００１９】
（フェノール系化合物）
上記フェノール系樹脂に使用されるフェノール系化合物としては、一価フェノールであってもよいし、多価フェノールであってもよいし、一価フェノールと多価フェノールとの混合物であってもよいが、一価フェノールのみを使用した場合、硬化時および硬化後にホルムアルデヒドが放出され易いため、好ましくは多価フェノールまたは一価フェノールと多価フェノールとの混合物を使用する。
【００２０】
（一価フェノール）
上記一価フェノールとしては、フェノールや、ｏ−クレゾール、ｍ−クレゾール、ｐ−クレゾール、エチルフェノール、イソプロピルフェノール、キシレノール、３，５−キシレノール、ブチルフェノール、ｔ−ブチルフェノール、ノニルフェノール等のアルキルフェノール、ｏ−フルオロフェノール、ｍ−フルオロフェノール、ｐ−フルオロフェノール、ｏ−クロロフェノール、ｍ−クロロフェノール、ｐ−クロロフェノール、ｏ−ブロモフェノール、ｍ−ブロモフェノール、ｐ−ブロモフェノール、ｏ−ヨードフェノール、ｍ−ヨードフェノール、ｐ−ヨードフェノール、ｏ−アミノフェノール、ｍ−アミノフェノール、ｐ−アミノフェノール、ｏ−ニトロフェノール、ｍ−ニトロフェノール、ｐ−ニトロフェノール、２，４−ジニトロフェノール、２，４，６−トリニトロフェノール等の一価フェノール置換体、ナフトール等の多環式一価フェノールなどが挙げられ、これら一価フェノールは単独でまたは二種以上混合して使用することが出来る。
【００２１】
（多価フェノール）
上記多価フェノールとしては、レゾルシン、アルキルレゾルシン、ピロガロール、カテコール、アルキルカテコール、ハイドロキノン、アルキルハイドロキノン、フロログルシン、ビスフェノール、ジヒドロキシナフタリン等が挙げられ、これら多価フェノールは単独でまたは二種以上混合して使用することができる。多価フェノールのうち好ましいものは、レゾルシンまたはアルキルレゾルシンであり、特に好ましいものはレゾルシンよりもアルデヒドとの反応速度が速いアルキルレゾルシンである。
【００２２】
アルキルレゾルシンとしては、例えば５−メチルレゾルシン、５−エチルレゾルシン、５−プロピルレゾルシン、５−ｎ−ブチルレゾルシン、４，５−ジメチルレゾルシン、２，５−ジメチルレゾルシン、４，５−ジエチルレゾルシン、２，５−ジエチルレゾルシン、４，５−ジプロピルレゾルシン、２，５−ジプロピルレゾルシン、４−メチル−５−エチルレゾルシン、２−メチル−５−エチルレゾルシン、２−メチル−５−プロピルレゾルシン、２，４，５−トリメチルレゾルシン、２，４，５−トリエチルレゾルシン等がある。
エストニア産オイルシェールの乾留によって得られる多価フェノール混合物は安価であり、かつ５−メチルレゾルシンのほか反応性の高い各種アルキルレゾルシンを多量に含むので、本発明において特に好ましい多価フェノール原料である。
【００２３】
本発明では上記フェノール系化合物とアルデヒドおよび／またはアルデヒド供与体（アルデヒド類）が縮合せしめられるが、上記アルデヒド供与体とは分解するとアルデヒドを生成供与する化合物またはそれらの混合物を意味する。このようなアルデヒドとしては、ホルムアルデヒド、アセトアルデヒド、プロピオンアルデヒド、クロラール、フルフラール、グリオキザール、ｎ−ブチルアルデヒド、カプロアルデヒド、アリルアルデヒド、ベンズアルデヒド、クロトンアルデヒド、アクロレイン、フェニルアセトアルデヒド、ｏ−トルアルデヒド、サリチルアルデヒド等が例示され、アルデヒド供与体としては例えばパラホルムアルデヒド、トリオキサン、ヘキサメチレンテトラミン、テトラオキシメチレン等が例示される。
【００２４】
上記したように水溶性フェノール系樹脂の安定性を改良するために、上記フェノール系樹脂をスルホメチル化および／またはスルフィメチル化する。
【００２５】
（スルホメチル化剤）
水溶性フェノール系樹脂の安定性を改良するために使用できるスルホメチル化剤としては、例えば、亜硫酸、重亜硫酸またはメタ重亜硫酸と、アルカリ金属またはトリメチルアミンやベンジルトリメチルアンモニウム等の第四級アミンもしくは第四級アンモニウムとを反応させて得られる水溶性亜硫酸塩や、これらの水溶性亜硫酸塩とアルデヒドとの反応によって得られるアルデヒド付加物が例示される。
該アルデヒド付加物とは、ホルムアルデヒド、アセトアルデヒド、プロピオンアルデヒド、クロラール、フルフラール、グリオキザール、ｎ−ブチルアルデヒド、カプロアルデヒド、アリルアルデヒド、ベンズアルデヒド、クロトンアルデヒド、アクロレイン、フェニルアセトアルデヒド、ｏ−トルアルデヒド、サリチルアルデヒド等のアルデヒドと、上記水溶性亜硫酸塩とが付加反応したものであり、例えばホルムアルデヒドと亜硫酸塩からなるアルデヒド付加物は、ヒドロキシメタンスルホン酸塩である。
【００２６】
（スルフィメチル化剤）
水溶性フェノール系樹脂の安定性を改良するために使用できるスルフィメチル化剤としては、ホルムアルデヒドナトリウムスルホキシラート（ロンガリット）、ベンズアルデヒドナトリウムスルホキシラート等の脂肪族、芳香族アルデヒドのアルカリ金属スルホキシラート類、ナトリウムハイドロサルファイト、マグネシウムハイドロサルファイト等のアルカリ金属、アルカリ土類金属のハイドロサルファイト（亜ジチオン酸塩）類、ヒドロキシメタンスルフィン酸塩等のヒドロキシアルカンスルフィン酸塩等が例示される。
【００２７】
上記フェノール系樹脂の製造の際、必要に応じて、例えば塩酸、硫酸、オルト燐酸、ホウ酸、蓚酸、蟻酸、酢酸、酪酸、ベンゼンスルホン酸、フェノールスルホン酸、パラトルエンスルホン酸、ナフタリン−α−スルホン酸、ナフタリン−β−スルホン酸等の無機または有機酸、蓚酸ジメチルエステル等の有機酸のエステル類、マレイン酸無水物、フタル酸無水物等の酸無水物、塩化アンモニウム、硫酸アンモニウム、硝酸アンモニウム、蓚酸アンモニウム、酢酸アンモニウム、燐酸アンモニウム、チオシアン酸アンモニウム、イミドスルホン酸アンモニウム等のアンモニウム塩、モノクロル酢酸またはそのナトリウム塩、α，α’−ジクロロヒドリン等の有機ハロゲン化物、トリエタノールアミン塩酸塩、塩酸アニリン等のアミン類の塩酸塩、サルチル酸尿素アダクト、ステアリン酸尿素アダクト、ヘプタン酸尿素アダクト等の尿素アダクト、Ｎ−トリメチルタウリン、塩化亜鉛、塩化第２鉄等の酸性物質、アンモニア、アミン類、水酸化ナトリウム、水酸化カリウム、水酸化バリウム、水酸化カルシウム等のアルカリ金属やアルカリ土類金属の水酸化物、石灰等のアルカリ土類金属の酸化物、炭酸ナトリウム、亜硫酸ナトリウム、酢酸ナトリウム、燐酸ナトリウム等のアルカリ金属の弱酸塩類等のアルカリ性物質を触媒またはｐＨ調整剤として混合してもよい。
【００２８】
〔フェノール系樹脂の製造〕
上記フェノール系樹脂（初期縮合物）は常法により製造することができ、具体的には、(a) 一価フェノールおよび／または多価フェノールとアルデヒド類とを縮合させる方法、(b) 一価フェノールとアルデヒド類とを縮合させた初期縮合物および／または多価フェノールとアルデヒド類とを縮合させた初期縮合物と、一価フェノールおよび／または多価フェノールとを縮合させる方法、(c) 一価フェノールと多価フェノールとアルデヒド類とを縮合させた初期縮合物と、一価フェノールおよび／または多価フェノールとを縮合させる方法、(d) 一価フェノールとアルデヒド類とを縮合させた初期縮合物と、多価フェノールとアルデヒド類とを縮合させた初期縮合物とを縮合させる方法、(e) 一価フェノールとアルデヒド類とを縮合させた初期縮合物および／または多価フェノールとアルデヒド類とを縮合させた初期縮合物と、一価フェノールと多価フェノールとアルデヒド類とを縮合させた初期縮合物とを縮合させる方法等により製造することが出来る。
【００２９】
本発明において、望ましいフェノール系樹脂は、フェノール−アルキルレゾルシン共縮合物である。上記フェノール−アルキルレゾルシン共縮合物は、該共縮合物（初期共縮合物）の水溶液の安定が良く、かつフェノールのみからなる縮合物（初期縮合物）に比較して、常温で長期間保存することが出来るという利点がある。また該水溶液をシート基材に含浸させ、プレキュアして得られる繊維シートや合成樹脂発泡体シートの安定性が良く、多孔質材料シートを長期間保存しても成形性を喪失しない。また更にアルキルレゾルシンはアルデヒドとの反応性が高く、遊離アルデヒドを捕捉して反応するので、樹脂中の遊離アルデヒド量が少なくなる等の利点も有する。
上記フェノール−アルキルレゾルシン共縮合物の望ましい製造方法は、まずフェノールとアルデヒドとを反応させてフェノール系樹脂初期縮合物を製造し、次いで該フェノール系樹脂初期縮合物にアルキルレゾルシンを添加し、所望なればアルデヒドを添加して反応せしめる方法である。
【００３０】
例えば、上記(a) 一価フェノールおよび／または多価フェノールとアルデヒド類との縮合では、通常一価フェノール１モルに対し、アルデヒド類０．２〜３モル、多価フェノール１モルに対し、アルデヒド類０．１〜０．８モルと、必要に応じて溶剤、第三成分とを添加し、液温５５〜１００℃で８〜２０時間加熱反応させる。このときアルデヒド類は、反応開始時に全量加えてもよいし、分割添加または連続滴下してもよい。
【００３１】
上記フェノール系樹脂初期縮合物をスルホメチル化および／またはスルフィメチル化する場合、該初期縮合物に任意の段階でスルホメチル化剤および／またはスルフィメチル化剤を添加して、フェノール系化合物および／または初期縮合物をスルホメチル化および／またはスルフィメチル化する。
スルホメチル化剤および／またはスルフィメチル化剤の添加は、縮合反応前、反応中、反応後のいずれの段階で行ってもよい。
【００３２】
スルホメチル化剤および／またはスルフィメチル化剤の総添加量は、フェノール系化合物１モルに対して、通常０．００１〜１．５モルである。０．００１モル以下の場合はフェノール系樹脂の親水性が充分でなく、１．５モル以上の場合はフェノール系樹脂の耐水性が悪くなる。製造される初期縮合物の硬化性、硬化後の樹脂の物性等の性能を良好に保持するためには、０．０１〜０．８モル程度とするのが好ましい。
【００３３】
初期縮合物をスルホメチル化および／またはスルフィメチル化するために添加されるスルホメチル化剤および／またはスルフィメチル化剤は、該初期縮合物のメチロール基および／または該初期縮合物の芳香環と反応して、該初期縮合物にスルホメチル基および／またはスルフィメチル基が導入される。
【００３４】
このようにしてスルホメチル化および／またはスルフィメチル化したフェノール系樹脂の初期縮合物の水溶液は、酸性（ｐＨ１．０）〜アルカリ性の広い範囲で安定であり、酸性、中性およびアルカリ性のいずれの領域でも硬化することが出来る。特に、酸性側で硬化させると、残存メチロール基が減少し、硬化物が分解してホルムアルデヒドを発生するおそれがなくなる。またスルホメチル化および／またはスルフィメチル化したフェノール系樹脂を合成樹脂バインダーとして使用すると、スルホメチル化および／またはスルフィメチル化されていないフェノール系樹脂を使用した場合よりも難燃性が大きい繊維シートが出来る。
【００３５】
更に本発明では、上記フェノール系樹脂として、所望なれば、尿素、チオ尿素、メラミン、チオメラミン、ジシアンジアミン、グアニジン、グアナミン、アセトグアナミン、ベンゾグアナミン、２，６ジアミノ−１，３−ジアミンのアミノ系樹脂単量体および／または該アミノ系樹脂単量体からなる初期縮合体を添加してフェノール系化合物および／または初期縮合物と共縮合せしめてもよい。
【００３６】
なお本発明のフェノール系樹脂の初期縮合物（初期共縮合物を含む）に、更に、アルデヒドおよび／またはアルデヒド供与体、あるいはアルキロール化トリアゾン誘導体等の硬化剤を添加混合しても良い。
上記アルデヒドおよび／またはアルデヒド供与体としては、フェノール系樹脂の初期縮合物（初期共縮合物）の製造に使用されるアルデヒドおよび／またはアルデヒド供与体と同様なものが使用され、アルキロール化トリアゾン誘導体は尿素系化合物と、アミン類と、アルデヒドおよび／またはアルデヒド供与体との反応によって得られる。アルキロール化トリアゾン誘導体の製造に使用される上記尿素系化合物として、尿素、チオ尿素、メチル尿素等のアルキル尿素、メチルチオ尿素等のアルキルチオ尿素、フェニル尿素、ナフチル尿素、ハロゲン化フェニル尿素、ニトロ化アルキル尿素等の単独または二種以上の混合物が例示される。特に望ましい尿素系化合物は尿素またはチオ尿素である。またアミン類としてメチルアミン、エチルアミン、プロピルアミン、イソプロピルアミン、ブチルアミン、アミルアミン等の脂肪族アミン、ベンジルアミン、フルフリルアミン、エタノールアミン、エチレンジアミン、ヘキサメチレンジアミン、ヘキサメチレンテトラミン等のアミン類のほか更にアンモニアが例示され、これらは単独でまたは二種以上の混合物として使用される。上記アルキロール化トリアゾン誘導体の製造に使用されるアルデヒドおよび／またはアルデヒド供与体はフェノール系樹脂の初期縮合物の製造に使用されるアルデヒドおよび／またはアルデヒド供与体と同様なものである。
【００３７】
上記アルキロール化トリアゾン誘導体の合成には、通常、尿素系化合物１モルに対してアミン類および／またはアンモニアは０．１〜１．２モル、アルデヒドおよび／またはアルデヒド供与体は１．５〜４．０モルの割合で反応させる。上記反応の際、これらの添加順序は任意であるが、好ましい反応方法としては、まずアルデヒドおよび／またはアルデヒド供与体の所要量を反応器に投入し、通常６０℃以下の温度に保ちながらアミン類および／またはアンモニアの所要量を徐々に添加し、更に所要量の尿素系化合物を添加し、８０〜９０℃で２〜３時間攪拌加熱して反応せしめる方法がある。アルデヒドおよび／またはアルデヒド供与体としては通常３７％ホルマリンが用いられるが、反応生成物の濃度をあげるためにその一部をパラホルムアルデヒドに置き換えても良い。またヘキサメチレンテトラミンを用いると、より高い固形分の反応生成物が得られる。尿素系化合物と、アミン類および／またはアンモニアと、アルデヒドおよび／またはアルデヒド供与体との反応は通常水溶液で行われるが、水の一部または全部に代えてメタノール、エタノール、イソプロパノール、ｎ−ブタノール、エチレングリコール、ジエチレングリコール等のアルコール類の単独または二種以上の混合物が使用されても差し支えないし、またアセトン、メチルエチルケトン等のケトン類等の水可溶性有機溶剤の単独または二種以上の混合物が添加使用出来る。上記硬化剤の添加量はアルデヒドおよびアルデヒド供与体の場合は本発明のフェノール系樹脂の初期縮合物（初期共縮合物）１００質量部に対して１０〜１００質量部、アルキロール化トリアゾン誘導体の場合は上記フェノール系樹脂の初期縮合物（初期共縮合物）１００質量部に対して１０〜５００質量部である。
【００３８】
本発明で使用する合成樹脂バインダーには、更に、炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、珪藻土、ドロマイト、石膏、タルク、クレー、アスベスト、マイカ、ケイ酸カルシウム、ベントナイト、ホワイトカーボン、カーボンブラック、鉄粉、アルミニウム粉、ガラス粉、石粉、高炉スラグ、フライアッシュ、セメント、ジルコニア粉等の無機充填材；天然ゴムまたはその誘導体；スチレン−ブタジエンゴム、アクリロニトリル−ブタジエンゴム、クロロプレンゴム、エチレン−プロピレンゴム、イソプレンゴム、イソプレン−イソブチレンゴム等の合成ゴム；ポリビニルアルコール、アルギン酸ナトリウム、澱粉、澱粉誘導体、ニカワ、ゼラチン、血粉、メチルセルロース、カルボキシメチルセルロース、ヒドロキシエチルセルロース、ポリアクリル酸塩、ポリアクリルアミド等の水溶性高分子や天然ガム類；炭酸カルシウム、タルク、石膏、カーボンブラック、木粉、クルミ粉、ヤシガラ粉、小麦粉、米粉等の充填材；界面活性剤；ステアリン酸、パルミチン酸等の高級脂肪酸、パルミチルアルコール、ステアリルアルコール等の高級アルコール；ブチリルステアレート、グリセリンモノステアレート等の脂肪酸のエステル類；脂肪酸アミド類；カルナバワックス等の天然ワックス類、合成ワックス類；パラフィン類、パラフィン油、シリコンオイル、シリコン樹脂、フッ素樹脂、ポリビニルアルコール、グリス等の離型剤；アゾジカーボンアミド、ジニトロソペンタメチレンテトラミン、Ｐ，Ｐ’−オキシビス（ベンゼンスルホニルヒドラジド）、アゾビス−２，２’−（２−メチルグロピオニトリル）等の有機発泡剤；重炭酸ナトリウム、重炭酸カリウム、重炭酸アンモニウム等の無機発泡剤；シラスバルーン、パーライト、ガラスバルーン、発泡ガラス、中空セラミックス等の中空粒体；発泡ポリエチレン、発泡ポリスチレン、発泡ポリプロピレン等のプラスチック発泡体や発泡粒；顔料、染料、酸化防止剤、帯電防止剤、結晶化促進剤、燐系化合物、窒素系化合物、硫黄系化合物、ホウ素系化合物、臭素系化合物、グアニジン系化合物、燐酸塩系化合物、燐酸エステル系化合物、アミノ系樹脂、環式ホスホン酸エステル等の難燃剤、膨張黒鉛、防炎剤、撥水剤、撥油剤、防虫剤、防腐剤、ワックス類、滑剤、老化防止剤、紫外線吸収剤；ＤＢＰ、ＤＯＰ、ジシクロヘキシルフタレートのようなフタール酸エステル系可塑剤やその他のトリクレジルホスフェート等の可塑剤等を添加、混合してもよい。
【００３９】
上記繊維シートに合成樹脂バインダーを塗布あるいは含浸するには、通常合成樹脂溶液に該繊維シートを浸漬するか、あるいは合成樹脂溶液を該繊維シートにスプレーするか、あるいはナイフコーター、ロールコーター、フローコーター等によって塗布する。
該繊維シート中の合成樹脂含浸量を調節するには、合成樹脂含浸後、該繊維シートを絞りロールやプレス盤を使用して絞る。
該繊維シートは厚みを減少するが、該繊維シートに中空繊維が含まれている場合には剛性が高く、絞った後は厚みが弾性的に復元し、ある程度の厚みが確保される。特に該繊維シートに低融点繊維が含まれている場合には、該繊維をシート化後、加熱して低融点繊維を溶融させ、繊維を該溶融物によって結着しておくことが望ましい。そうすると該繊維シートは強度および剛性が更に向上し、合成樹脂含浸の際の作業性が向上し、また絞り後の厚みの復元も顕著になる。
上記したように本発明の繊維に中空繊維を含む場合は、シート化した場合シートは高剛性になり、繊維シート中の合成樹脂バインダーの含有量を、中空繊維を含まない繊維シートの合成樹脂バインダーの含有量よりも少なくすることが出来る。
【００４０】
上記繊維シートに上記合成樹脂を塗布または含浸させた後、該繊維シートは常温または加熱乾燥せしめられる。該合成樹脂が熱硬化性樹脂の場合には、加熱乾燥の際該樹脂をＢ状態にとどめておくと、長期間にわたって成形性が維持され、かつ低温短時間成形が可能になる。
【００４１】
上記合成樹脂を塗布または含浸した上記繊維シートは、該合成樹脂によって剛性、成形性等を付与されるが、上記目的のためには上記合成樹脂は上記繊維シートに対して５〜２００質量％、望ましくは１０〜１００質量％、更に望ましくは２０〜７０質量％の割合で塗布または含浸させることが望ましい。樹脂含浸量が５質量％を下回ると繊維シートの剛性や成形性が向上せず、また２００質量％を上回ると通気性が阻害されて吸音性が低下する。
【００４２】
〔難燃性繊維シート〕
上記繊維シートに上記難燃剤カプセルを付着させるには、上記繊維シートの表面に上記難燃剤カプセルを水に分散した水分散液をスプレー等によって塗布する方法が適用される。該水分散液に水溶性樹脂を添加溶解させておくと、該難燃剤カプセルの繊維シートに対する付着力を高めることが出来る。また上記繊維シートに合成樹脂溶液を塗布または含浸させる場合には、該繊維シートに塗布または含浸させた合成樹脂溶液が未乾燥の状態で難燃剤カプセル水分散液を塗布すれば、該合成樹脂によって該難燃剤カプセルを該繊維シートに強固に付着させることが出来る。更に該合成樹脂溶液が水溶液の場合には、水溶性樹脂を添加溶解させておくと、該難燃剤カプセルの該繊維シートに対する付着力を更に高めることが出来る。
【００４３】
上記難燃剤カプセルの水分散液や上記合成樹脂水溶液に添加する水溶性樹脂としては、例えばポリアクリル酸ソーダ、ポリアクリル酸エステル部分鹸化物、ポリビニルアルコール、カルボキシメチルセルロース、メチルセルロース、ハイドロキシエチルセルロース等が例示されるが、更にアクリル酸エステルおよび／またはメタクリル酸エステルと、アクリル酸および／またはメタクリル酸との共重合体あるいは該共重合体の微架橋物等のアルカリ可溶性樹脂が使用されてもよい。上記共重合体や微架橋共重合体は通常エマルジョンとして提供される。
上記難燃剤カプセルは通常上記繊維に対して５〜８０質量％付着せしめられる。
【００４４】
本発明の繊維シートは平板状あるいは所定形状に成形されるが、通常成形には該繊維シートに含まれている低融点繊維を軟化させることができる温度でホットプレス成形する方法が適用され、上記繊維シートに熱膨張性粒体が含有されている場合には、該熱膨張性粒体の加熱膨張は上記プレス成形時に該繊維シートの厚みを規制しつゝ行われる。該繊維シートを厚みを規制しつゝ含有する該熱膨張性粒体の膨張温度以上に加熱すると、該熱膨張性粒体が膨張する。
該繊維シートの場合、厚みを規制されているから、該粒体の膨張によって周りの繊維は圧縮され、繊維部分の密度は高くなって剛性が向上する。しかし繊維シート全体としては、空隙率は変わらず、したがって重量も変わらない。
本発明の繊維シートはホットプレスにより平板状に成形した後、熱圧プレスにより所定形状に成形されてもよく、また該繊維シートに含まれている低融点繊維を軟化させることができる温度で加熱して該低融点繊維を軟化させてからコールドプレスによって所定形状に成形してもよい。本発明の繊維シートは、複数枚重ねて使用してもよい。本発明の繊維シートは、例えば、自動車の天井材、ダッシュサイレンサ、フードサイレンサ、エンジンアンダーカバーサイレンサ、シリンダーヘッドカバーサイレンサ、ダッシュアウターサイレンサ、ダッシュサイレンサ、フェンダーライナサイレンサ、カウルサイドサイレンサ、天井材、フロアマット、ダッシュボード、ドアトリアム等の自動車用難燃性吸音材料あるいはその基材、あるいは該基材に積層する補強材、表層材、あるいは吸音材、断熱材、建築材料等として有用である。
【００４５】
本発明の繊維シートから得られる成形物の通気抵抗は、０．１〜１００ｋＰａ・ｓ／ｍである。
ここで通気抵抗Ｒ（Ｐａ・ｓ／ｍ）とは通気性材料の通気の程度を表す尺度である。この通気抵抗Ｒの測定は定常流差圧測定方式により行われる。図１に示すように、シリンダー状の通気路Ｗ内に試験片Ｔを配置し、一定の通気量Ｖ（図中矢印の向き）の状態で図中矢印の始点側の通気路Ｗ内の圧力Ｐ１と、図中矢印の終点Ｐ２の圧力差を測定し、次式より通気抵抗Rを求めることが出来る。
Ｒ＝ΔＰ／Ｖ
ここで、ΔＰ（＝Ｐ１−Ｐ２）：圧力差（Ｐａ）、Ｖ：単位面積当りの通気量（ｍ３／ｍ２・ｓ）である。なお通気抵抗Ｒ（Ｐａ・ｓ／ｍ）は通気度Ｃ（ｍ／Ｐａ・ｓ）とＣ＝１／Ｒの関係にある。
通気抵抗は、例えば、通気性試験機（製品名：ＫＥＳ−Ｆ８−ＡＰ１、カトーテック株式会社製、定常流差圧測定方式）によって測定することが出来る。
通気抵抗が０．１〜１００ｋＰａ・ｓ／ｍの範囲にある成形物は吸音性に優れる。
【００４６】
また該繊維シートを表皮材、裏面材、芯材等の他の部材と積層してもよい。
本発明の繊維シートの片面または両面に、熱可塑性プラスチックフィルムを介して他の繊維シート等の多孔質材料シートを積層して積層物としても良い。
該熱可塑性プラスチックフィルムは、例えば、ポリエチレン、ポリプロピレン、エチレン−酢酸ビニル共重合体、エチレン−エチルアクリレート共重合体等のポリオレフィン系樹脂（ポリオレフィン系樹脂の変性物を含む）、ポリ塩化ビニル、ポリウレタン、ポリエステル、ポリエステル共重合体、ポリアミド、ポリアミド共重合体等の１種または２種以上の混合物からなるフィルムである。
上記積層物は、例えば、Ｔダイより押し出された熱可塑性プラスチックフィルムを難燃性繊維シートにラミネートし、更にその繊維シートに他の繊維シートを積層して熱圧プレス成形することによって得られる。
【００４７】
上記熱可塑性プラスチックフィルムは予め多孔を設けたフィルムであってもよいし、該フィルムを難燃性繊維シートにラミネートしてからニードル等によって多孔を設けても良いが、繊維シートに例えば、Ｔダイより押出された加熱軟化状態の熱可塑性プラスチックフィルムをラミネートし、プレス成形すると該フィルムに微細な多孔が形成される。該多孔は、繊維シート表面の毛羽によって形成されるものである。この方法ではフィルムを多孔にする工程を必要としないし、また微細な多孔は製品の吸音性にとって良い影響を及ぼす。このように熱可塑性プラスチックフィルムに微細な多孔を設けるにはフィルムの厚みを２００μｍ以下にすることが望ましい。しかしフィルムの厚みが１０μｍ未満であると積層物の層間接着力が小さくなる。
【００４８】
更に積層物の通気性を確保するためには、該繊維シートと他の多孔質材料シートとをポリエチレン粉末、ポリアミド粉末、エチレン−酢酸ビニル共重合体粉末、フェノール樹脂粉末等のホットメルト接着剤粉末によって接着してもよい。この場合には一方の多孔質材料シートに該ホットメルト接着剤粉末を散布し、該ホットメルト接着剤粉末散布層を加熱軟化せしめて他の多孔質材料シートを圧着するが、通気性を確保するには、該ホットメルト接着剤粉末の散布量を１００ｇ／ｍ２以下とする。しかし散布量が１ｇ／ｍ２未満の場合には積層物の層間接着力が小さくなる。
上記積層物を所定形状に成形して得られる積層物の通気抵抗は０．１〜１００ｋＰａ・ｓ／ｍである。通気抵抗が０．１〜１００ｋＰａ・ｓ／ｍの範囲にある成形物は吸音性に優れる。
【００４９】
以下、本発明を実施例によって説明する。なお本発明は以下に示される実施例のみに限定されるものではない。
【００５０】
〔参考例１〕
ポリエステル繊維からなるスパンボンド法による目付量４０ｇ／ｍ２の不織布に、スルホメチル化フェノール−アルキルレゾルシン−ホルムアルデヒド初期縮合物（５０質量％固形分）７０質量部とポリ燐酸アンモニウムをメラミン樹脂で被覆した難燃剤カプセル（５０質量％水分散液、粒径１５〜２０μｍ）３０質量部を添加混合した含浸液を、該不織布に固形分として目付量の５０質量％の塗布量になるように含浸せしめ、１３０〜１４０℃で５分間乾燥させ、該スルホメチル化フェノール−アルキルレゾルシン−ホルムアルデヒド初期縮合物をプレキュアさせると同時に、該難燃剤カプセルを該不織布に結着させた難燃性不織布繊維シートを得た。得られた該不織布繊維シートを表皮材とし、基材としてフェノール樹脂が目付量の１５質量％塗布されている目付量５００ｇ／ｍ２のガラスウール原綿を用い、該表皮材と基材との間に厚さ１０、５０、１００、２００μｍのポリエチレンフィルムを介して重合し、２００℃で４５秒間熱圧プレス成形し、厚さ１０ｍｍの成形物を得た。
【００５１】
〔比較参考例１〕
参考例１において、スルホメチル化フェノール−アルキルレゾルシン−ホルムアルデヒド初期縮合物をフェノール−アルキルレゾルシン−ホルムアルデヒド初期縮合物とした他は実施例１と同様にして厚さ１０ｍｍの成形物を得た。
【００５２】
〔比較参考例２〕
実施例１において、ポリエチレンフィルムの厚さを５、２２０μｍとした他は実施例１と同様にして厚さ１０ｍｍの成形物を得た。
【００５３】
上記参考例１、比較参考例１および比較参考例２で得られた成形物の難燃性、吸音率、通気抵抗、接着力を測定した結果を表４に示す。
【００５４】
【表１】
0004425910.tif 000002
【００５５】
表１から、比較参考例２において、フィルムの厚さが１０μｍ未満の場合は層間接着力が低下し、吸音率も低下する。また２００μｍを越える場合にはプレス成形時に微細な多孔が形成されにくゝなり、通気抵抗が高くなって吸音率が低下する。また合成樹脂バインダーとしてスルホメチルまたはスルフィメチル化された樹脂の方がスルホメチルまたはスルフィメチル化しない樹脂を使用した比較参考例１よりも難燃性が向上する。
【００５６】
〔参考例２〕
ポリエステル繊維（繊度：６ｄｔｅｘ、繊維長：２５ｍｍ）６０質量％と低融点ポリエステル繊維（繊度：１２ｄｔｅｘ、繊維長：３５ｍｍ）１５質量％およびケナフ繊維（繊維径０．１〜０．３ｍｍ、繊維長：３５ｍｍ）２５質量％からなる繊維ウェブを使用し、ニードルパンチング法によりシート化繊維（目付量：６００ｇ／ｍ２、厚さ：１０ｍｍ）を製造した。スルフィメチル化フェノール−レゾルシン−ホルムアルデヒド初期縮合物（５０質量％固形分）８０質量部にポリ燐酸アンモニウムをメラミン樹脂で被覆した難燃剤カプセル（粒径：１０〜１５μｍ）２０質量部を添加混合し含浸液を得た。この含浸液を用いシート化繊維に固形分として目付量の５０質量％の塗布量になるように含浸せしめ、１００〜１３０℃で５分間乾燥して該シート化繊維をプレキュアし難燃性繊維シートを得た。プレキュア後の該繊維シートを２１０℃で４５秒間熱圧プレス成形し、厚さ８ｍｍの成形物を得た。
【００５７】
〔比較参考例３〕
参考例２において、スルフィメチル化フェノール−アルキルレゾルシン−ホルムアルデヒド初期縮合物をフェノール−アルキルレゾルシン−ホルムアルデヒド初期縮合物とした他は参考例２と同様にして厚さ８ｍｍの成形物を得た。
【００５８】
〔比較参考例４〕
参考例２において、難燃剤カプセルを、ポリ燐酸アンモニウムとした他は実施例２と同様にして厚さ８ｍｍの成形物を得た。
【００５９】
上記参考例２、比較参考例３および比較参考例４で得られた成形物の難燃性、水／熱サイクル難燃性、吸音率、通気抵抗を測定した結果を表２に示す。
【００６０】
【表２】
0004425910.tif 000003
【００６１】
表２から、難燃剤をカプセル化していない比較参考例４は耐水性の良好な樹脂で被覆されている難燃剤カプセルを用いた参考例２および比較参考例３に比して水／熱サイクル後の難燃性が大巾に低下する。
【００６２】
上記参考例、比較参考例および以下の実施例、比較例で得られた成形物の試験方法は下記の通りである。
(1) 難燃性
ＵＬ９４：ＵＬ９４規格に準じて試験を行った。
(2) 外観
成形物の外観を目視にて観察した。
(3) 水／熱サイクル難燃性
成形物を４０±２℃の水中に１時間浸漬させ、次に１００±２℃で３時間乾燥のサイクルを１０回行なった後、室温で８時間放置させたものをＵＬ９４規格に準じて試験を行った。
(4) 吸音率
ＪＩＳ  Ａ  １４０５「管内法による建築材料の垂直入射吸音率測定法」に準じて垂直入射吸音率を測定した。
(5) 通気抵抗
通気性試験機（製品名：ＫＥＳ−Ｆ８−ＡＰ１、カトーテック株式会社製、定常流差圧測定方法）により測定した。
(6) 接着力
成形物の表皮材と基材との接着力をＪＩＳ  Ｋ  ６８５４−２に準じ、引張速度１００ｍｍ／ｍｉｎ．、試料巾２５ｍｍで１８０度剥離試験を行なった。
【００６３】
〔実施例１〕
ポリエステル繊維からなるスパンボンド法による目付量４０ｇ／ｍ２の不織布に、スルホメチル化フェノール−アルキルレゾルシン−ホルムアルデヒド初期縮合物（６０質量％固形分）４０質量部にフッ素系撥水撥油剤（４０質量％固形分）３質量部、カーボンブラック分散液（３０質量％固形分）１質量部、更に燐・窒素含有難燃剤（４０質量％固形分）２質量部および水５４質量部を添加混合し含浸液を得た。この含浸液を該不織布に固形分として目付量の５０質量％の塗布量になるように含浸せしめた後、該含浸液が塗布された不織布の片面に、難燃剤カプセルとして「エクソリットＡＰ４６２」（商品名：クラリアントジャパン株式会社製）２０質量部を水８０質量部に添加混合した分散液を、該不織布に固形分として目付量の３０質量％の塗布量になるようにスプレー塗布し、１２０〜１４０℃で３分間乾燥させ、該不織布をプレキュアして難燃性不織布シートを得た。得られた該不織布シートを表皮材とし、基材としてフェノール樹脂が目付量の１５質量％塗布されている目付量６００ｇ／ｍ２のガラスウール原綿を用い、該不織布シートの該難燃剤カプセルが塗布されている面が基材に重なるように重合して、２１０℃で５０秒間所定形状に熱圧プレス成形した。この積層成形物の難燃性はＵＬ９４規格の５ＶＡであり、通気抵抗は７．９ｋＰａ・ｓ／ｍであり、吸音性および耐水、耐候性にも優れ、自動車のフードサイレンサ、ダッシュアウタサイレンサ、エンジンアンダーカバーサイレンサ、シリンダーヘッドカバーサイレンサとして有用である。
【００６４】
〔参考例３〕
ポリエステル繊維（繊度：０．５ｄｔｅｘ、繊維長：６５ｍｍ）６０質量％と低融点ポリエステル繊維（繊度：１６ｄｔｅｘ、繊維長：４０ｍｍ）２５質量％と麻繊維（繊維径：０．０２〜０．２ｍｍ、繊維長：４０ｍｍ）１０質量％および竹繊維（繊維径：０．１〜０．２ｍｍ、繊維長：１０〜３０ｍｍ）５質量％からなる繊維ウェブを加熱させながら該低融点ポリエステル繊維を結着材として目付量５００ｇ／ｍ２、厚さ２０ｍｍのシート化繊維を製造した。スルフィメチル化フェノール−５メチルレゾルシン−ホルムアルデヒド初期縮合物（４５質量％固形分）６５質量部に難燃剤カプセルとして「ＴＥＲＲＡＪＵ  Ｃ−７０」（商品名：ＢＵＤＥＮＨＥＩＭ  ＩＢＥＲＩＣＡ社製）３０質量部およびパラフィンワックスエマルジョン（５０質量％固形分）５質量部を添加混合し含浸液を得た。この含浸液を用い該シート化繊維に固形分として目付量の５０質量％になるよう含浸せしめ、１００〜１２０℃で７分間乾燥して該シート化繊維をプレキュアして難燃性繊維シートを得た。この難燃性繊維シートを２００℃で４０秒間熱圧し所定形状に成形した。この成形物の難燃性はＵＬ９４規格のＶ−０であり、通気抵抗は４．８ｋＰａ・ｓ／ｍであり、吸音性や耐候性、剛性に優れ建築や家電の難燃性吸音材として有用である。
【００６５】
〔参考例４〕
ポリエステル繊維（繊度：１２ｄｔｅｘ、繊維長：３５ｍｍ）５０質量％と、低融点ポリエステル繊維（軟化点：１１０℃、繊度：１８ｄｔｅｘ、繊維長：３０ｍｍ）１５質量％、ポリ乳酸繊維（繊度：１５ｄｔｅｘ、繊維長：４０ｍｍ）３５質量％からなる繊維ウェブをニードルパンチング法によってシート化（目付量６０ｇ／ｍ２)し、その片面にポリエチレンを２５μｍの膜厚でラミネート加工したシート化繊維を得た。スルホメチル化フェノール−アルキルレゾルシン−ホルムアルデヒド初期縮合物（５０質量％固形分）７８質量部に難燃剤としてトリアジン処理メラミン樹脂被覆ポリ燐酸アンモニウム（粒径：１５〜２０μｍ）２０質量部、およびカーボンブラック分散液（３０質量％固形分）２質量部を添加混合し含浸液を得た。この含浸液を該シート化繊維に固形分として目付量の４０質量％の塗布量になるように含浸せしめ、１４０〜１５０℃で５分間乾燥させ該シート化繊維をプレキュアして難燃性繊維シートを得た。得られた該繊維シートを表皮材とし、参考例３で用いたプレキュアされた難燃性繊維シートを基材とし、該表皮材のポリエチレンラミネート面が基材面と重なるように重合し、２００℃で５０秒間熱圧して所定形状に成形した。この成形物の難燃性はＵＬ９４規格のＶ−０で、通気抵抗は６０ｋＰａ・ｓ／ｍであり、自動車のダッシュサイレンサやフロアマットとして有用である。
【００６６】
〔参考例５〕
ポリエステル繊維（繊度：１２ｄｔｅｘ、繊維長：６０ｍｍ）５０質量％とアラミド繊維（繊度：８ｄｔｅｘ、繊維長：５０ｍｍ）３０質量％と低融点ポリアミド繊維（軟化点：１２０℃、繊度：１０ｄｔｅｘ、繊維長：４５ｍｍ）１０質量％とおよびケナフ繊維（繊維径０．１〜０．３ｍｍ、繊維長：５０ｍｍ）１０質量％からなる繊維ウェブを使用し、該低融点ポリアミド繊維の融点以上に加熱し、該低融点ポリアミド繊維を結着材として厚さ３０ｍｍ、目付量６００ｇ／ｍ２のシート化繊維を製造した。スルホメチル化フェノール−アルキルレゾルシン−ホルムアルデヒド初期縮合物（４０質量％固形分）７０質量部、熱膨張性粒体として「マツモトマイクロスフェアーＦ−１００」（商品名：松本油脂製薬株式会社製）５質量部、およびに難燃剤カプセルとして「ＴＥＲＲＡＪＵ  Ｃ−７０」（商品名：ＢＵＤＥＮＨＥＩＭ  ＩＢＥＲＩＣＡ社製）２０質量部および膨張黒鉛（膨張開始温度：３００℃、膨張率：１５０倍、粒径：４５μｍ）５質量部を添加混合し含浸液を得た。この含浸液を該シート化繊維に固形分として目付量の４０質量％の塗布量になるよう含浸せしめ、１２０〜１３０℃で５分間乾燥して該シート化繊維をＢ状態までプレキュアして難燃性繊維シートを得た。得られた該繊維シートを室温にて１０、３０、６０、１８０日間放置させた後、２００℃で６０秒間熱圧して所定形状に成形したところ。成形不良等の異状等がなく、所定形状に成形出来た。この成形物の難燃性はＵＬ９４規格のＶ−０で、通気抵抗は１０．３ｋＰａ・ｓ／ｍであり、吸音性、耐候性、剛性に優れ自動車や建材、家電等の難燃性吸音材として有用である。
【００６７】
〔実施例２〕
ポリエチレンが２０μｍの厚さでラミネートされたポリエステル繊維からなるスパンボンド法による目付量４０ｇ／ｍ２の不織布に、スルホメチル化フェノール−アルキルレゾルシン−ホルムアルデヒド初期縮合物（５０質量％固形分）８６質量部にフッ素系撥水撥油剤（４０質量％固形分）３質量部、カーボンブラック分散液（３０質量％固形分）３質量部、ワックス系内部離型剤２質量部および難燃剤として環式燐酸エステル６質量部を添加混合して含浸液を得た。この含浸液を該不織布に固形分として目付量の３０質量％の塗布量になるように含浸せしめた後、ホットメルト接着剤としてヘキサメチレンテトラミンが添加されたノボラック型フェノール樹脂粉末（粒径：５０μｍ、軟化点：１１５〜１２０℃）１０質量部に難燃剤カプセルとして「ノンネンＲ−９４８−５」（商品名：丸菱油化工業株式会社製）２０質量部、他の難燃剤として環式燐酸エステル３質量部、カーボンブラック分散液（３０質量％固形分）３質量部、および水６４質量部を添加混合した溶液を、該不織布のポリエチレンのラミネートされた面に１００ｇ／ｍ２の塗布量でスプレー塗布した後１３０〜１４０℃で４分間乾燥させ、該スルホメチル化フェノール−アルキルレゾルシン−ホルムアルデヒド初期縮合物をＢ状態にプレキュアさせた難燃性不織布シートを得た。得られた該不織布シートを表皮材とし、基材としてフェノール樹脂が目付量の２０質量％塗布されている目付量６００ｇ／ｍ２のガラスウール原綿を用い、該表皮材のポリエチレンラミネート面が基材面となるように重合し、２００℃で６０秒間熱圧プレス成形し所定形状に成形した。この成形物は熱硬化性ホットメルト接着剤がプレス時に硬化することにより表皮材と基材との熱時による接着性が充分良好であり、加熱プレス成形時の脱着が複雑な形状であっても非常に容易であった。不織布シートの放置安定性も良好で、該成形物の難燃性はＵＬ９４規格のＶ−０で、通気抵抗は３０．５ｋＰａ・ｓ／ｍであり、吸音性も優れ、自動車のフードサイレンサ、ダッシュアウタサイレンサ、ダッシュサイレンサ、シリンダーヘッドカバーサイレンサ、エンジンアンダーカバーサイレンサとして有用である。
【００６８】
〔実施例３〕
実施例２で用いた難燃性不織布シート表皮材を参考例５で用いた難燃性繊維シートを基材として重合し、２００℃で６０秒間熱圧プレス成形し所定形状に成形したところ、実施例２と同様に、加熱プレス時の型からの脱着も容易で、該成形物の難燃性はＵＬ９４規格のＶ−０で、通気抵抗は４０．６ｋＰａ・ｓ／ｍであり、また表皮材、基材とも室温放置６ヶ月後でも成形が出来、吸音性良好であり自動車や建材、家電等の難燃性吸音材として有用である。
【００６９】
〔実施例４〕
ポリエステル繊維（繊度：１１ｄｔｅｘ、繊維長：５０ｍｍ）７０質量％と低融点ポリエステル繊維（繊度：１５ｄｔｅｘ、繊維長：４５ｍｍ）３０質量％からなる繊維ウェブを使用し、ニードルパンチング法によってシート化繊維（目付量：１００ｇ／ｍ２)を製造した。スルホメチル化フェノール−アルキルレゾルシン−ホルムアルデヒド初期縮合物（５０質量％固形分）４０質量部、フッ素系撥水撥油剤（４０質量％固形分）３質量部、カーボンブラック分散液（５０質量％固形分）２質量部、および難燃剤として環式燐酸エステル１０質量部、離型剤としてワックスエマルジョン（５０質量％固形分）３質量部、水４２質量部に添加混合した含浸剤を得た。該含浸剤を該シート化繊維に固形分として目付量の２０質量％の塗布量になるように含浸せしめた後、更に難燃剤カプセルとして「ＴＥＲＲＡＪＵ  Ｃ−７０」（商品名：ＢＵＤＥＮＨＥＩＭ  ＩＢＥＲＩＣＡ社製）２０質量部、ホットメルト接着剤としてポリアミドからなる粉体（融点：１３０℃、粒径：１０〜３０μｍ）１０質量部、カーボンブラック分散液（５０質量％固形分）２質量部、水６８質量部を添加混合した溶液を、該含浸剤が含浸されたシート化繊維の片面に固形分として目付量の３０質量％になるようスプレー塗布し、１３０〜１４０℃で５分間乾燥して該シート化繊維をＢ状態までプレキュアして難燃性繊維シートを得た。得られた該繊維シートを表皮材とし、基材としてフェノール樹脂が目付量の１５質量％の塗布されている目付量６００ｇ／ｍ２のガラスウール原綿を用い、該表皮材のスプレー塗布面が基材面と重なるように重合し、２００℃で５０秒間熱圧プレス成形し所定形状に成形した。この成形物の難燃性はＵＬ９４規格の５ＶＡで、通気抵抗は９．６ｋＰａ・ｓ／ｍであり、吸音性および耐水、耐候性にも優れ、自動車のフードサイレンサ、ダッシュアウタサイレンサ、ダッシュサイレンサ、カウルサイドサイレンサとして有用である。
【００７０】
〔実施例５〕
実施例４で用いた表皮材を参考例５で用いた難燃性繊維シートを基材として重合し、２００℃で５０秒間熱圧プレス成形し所定形状に成形した。この成形物の難燃性はＵＬ９４規格の５ＶＢで、通気抵抗は１０．３ｋＰａ・ｓ／ｍであり、吸音性および耐水、耐候性にも優れ、自動車のフードサイレンサ、ダッシュアウタサイレンサ、ダッシュサイレンサ、カウルサイドサイレンサとして有用である。
【００７１】
〔実施例６〕
ポリエステル繊維からなるスパンボンド法による目付量４０ｇ／ｍ２の不織布に、スルホメチル化フェノール−アルキルレゾルシン−ホルムアルデヒド初期縮合物（５０質量％固形分）４５質量部にカーボンブラック分散液（３０質量％固形分）１質量部、フッ素系撥水撥油剤（４０質量％固形分）３質量部および水５１質量部を添加混合した含浸液を用い、該不織布に固形分として目付量の１５質量％の塗布量になるように含浸せしめた後、該不織布裏面にポリビニルアルコール（５質量％固形分水溶液、鹸化度：９９ｍｏｌ％）７０質量部、ポリアミドからなるホットメルト粉末接着剤（粒径：２０μｍ、融点：１５０℃）５質量部、難燃剤カプセル（商品名：ＴＥＲＲＡＪＵ  Ｃ−７０、ＢＵＤＥＮＨＥＩＭ  ＩＢＥＲＩＣＡ社製）２５質量部を添加混合した水溶液を該不織布の片面に固形分として不織布目付量の２０質量％の塗布量になるようにスプレー塗布し、１５０℃で５分間乾燥して、難燃性繊維シートを得た。
さらに基材として、厚さ１５ｍｍ、重量２００ｇ／ｍ２のエーテル系発泡ポリウレタンフォーム（合成樹脂発泡体シート）に、スルホメチル化フェノール−アルキルレゾルシン−ホルムアルデヒド初期縮合物（５０質量％固形分）４５質量部にカーボンブラック分散液（３０質量％固形分）１質量部、フッ素系撥水撥油剤（４０質量％固形分）３質量部および水５１質量部を添加混合した含浸液を用い、該発泡ウレタンフォームに固形分として全質量の１０質量％の塗布量になるように含浸せしめた後、ポリビニルアルコール（５質量％固形分水溶液、鹸化度：９９ｍｏｌ％）５０質量部、アクリルエマルジョン（５０質量％固形分）２０質量部、ポリアミドからなるホットメルト粉末接着剤（粒径：２０μｍ、融点：１５０℃）５質量部、膨張黒鉛（膨張開始温度：３００℃、膨張率：１５０倍、粒径：４０μｍ）５質量部、難燃剤カプセル（商品名：ＴＥＲＲＡＪＵ  Ｃ−７０、ＢＵＤＥＮＨＥＩＭ  ＩＢＥＲＩＣＡ社製）２０質量部を添加混合した水溶液を該発泡ポリウレタンフォームの両面に、固形分として重量の３０質量％（片面：１５質量％）の塗布量になるようにスプレー塗布し、１５０℃で８分乾燥させて、難燃性発泡ポリウレタンフォーム（難燃性合成樹脂発泡体シート）からなる基材を得た。該基材の両面に、上記難燃性繊維シートの裏面を重ね合わせ、２００℃で６０秒間ホットプレスして所定形状に成形して成形物を得た。該成形物の難燃性は、ＵＬ９４規格でＶ−０、通気抵抗は４．１ｋＰａ・ｓ／ｍであった。該成形物は、吸音性および耐水性にも優れ、自動車のフードサイレンサやダッシュサイレンサ、エンジンアンダーカバーサイレンサ、天井材として有用である。
【産業上の利用可能性】
【００７２】
本発明の繊維シートは高い難燃性を有し、かつ吸音性も良好であるから、例えば自動車や建築物等の難燃性吸音材料等に極めて有用である。
【図面の簡単な説明】
【００７３】
【図１】通気抵抗の測定原理の説明図
【図１】
0004425910.tif 000004